(57)【要約】【課題】比誘電率εｒ  が４０以上で、高いＱ値を有し、共振周波数の１次温度係数τｆ  が小さく、しかも２次温度係数βの絶対値が小さい、高周波用誘電体磁器組成物を提供する。【解決手段】組成式：（１−ｘ）ＣａＴｉａ  Ｏ１＋２ａ−ｘ（Ｌａ１−ｙ  Ｈｏｙ  ）Ａｌｂ  Ｏ（３＋３ｂ）／２で表わされる組成を主成分とし、上記組成式におけるｘ、ｙ、ａおよびｂは、０．２９５≦ｘ≦０．３９、０．０５≦ｙ≦０．８、０．９≦ａ≦１．１、および０．９≦ｂ≦１．１の範囲内にある、高周波用誘電体磁器組成物。Ｑ値のさらなる向上を目的として、上記主成分１００重量部に対して、Ｆｅ２  Ｏ３  を０．０１〜２重量部さらに含有させてもよく、また、より低温での焼結を可能にするため、上記主成分１００重量部に対して、Ｂｉ２  Ｏ３  を０．００５〜２重量部さらに含有させてもよい。【選択図】        なし【特許請求の範囲】
【請求項１】
組成式：（１−ｘ）ＣａＴｉａ  Ｏ１＋２ａ−ｘ（Ｌａ１−ｙ  Ｈｏｙ  ）Ａｌｂ  Ｏ（３＋３ｂ）／２で表わされる組成を主成分とし、前記組成式におけるｘ、ｙ、ａおよびｂは、
０．２９５≦ｘ≦０．３９、
０．０５≦ｙ≦０．８、
０．９≦ａ≦１．１、および
０．９≦ｂ≦１．１
の範囲内にある、
高周波用誘電体磁器組成物。
【請求項２】
前記主成分１００重量部に対して、Ｆｅ元素が、Ｆｅ２  Ｏ３  に換算して、０．０１〜２重量部さらに含有する、請求項１に記載の高周波用誘電体磁器組成物。
【請求項３】
前記主成分１００重量部に対して、Ｂｉ元素が、Ｂｉ２  Ｏ３  に換算して、０．００５〜２重量部さらに含有する、請求項１または２に記載の高周波用誘電体磁器組成物。
【請求項４】
誘電体磁器が入出力端子に電磁界結合して作動する、誘電体共振器であって、前記誘電体磁器は、請求項１ないし３のいずれかに記載の高周波用誘電体磁器組成物からなることを特徴とする、誘電体共振器。
【請求項５】
請求項４に記載の誘電体共振器と、前記誘電体共振器の入出力端子に接続される外部結合手段とを備える、誘電体フィルタ。
【請求項６】
少なくとも２つの誘電体フィルタと、前記誘電体フィルタのそれぞれに接続される入出力接続手段と、前記誘電体フィルタに共通に接続されるアンテナ接続手段とを備える、誘電体デュプレクサであって、前記誘電体フィルタの少なくとも１つが請求項５に記載の誘電体フィルタであることを特徴とする、誘電体デュプレクサ。
【請求項７】
請求項６に記載の誘電体デュプレクサと、前記誘電体デュプレクサの少なくとも１つの入出力接続手段に接続される送信用回路と、前記送信用回路に接続される前記入出力接続手段とは異なる少なくとも１つの入出力接続手段に接続される受信用回路と、前記誘電体デュプレクサのアンテナ接続手段に接続されるアンテナとを備える、通信機装置。
【発明の詳細な説明】
【０００１】
【発明の属する技術分野】
この発明は、マイクロ波やミリ波等の高周波領域において利用される高周波用誘電体磁器組成物、ならびに、それを用いて構成される誘電体共振器、誘電体フィルタ、誘電体デュプレクサおよび通信機装置に関するものである。
【０００２】
【従来の技術】
マイクロ波やミリ波等の高周波領域において、誘電体共振器や回路基板等を構成する材料として、誘電体磁器が広く利用されている。
【０００３】
このような高周波用誘電体磁器が、特に誘電体共振器や誘電体フィルタ等の用途に向けられる場合、要求される誘電特性としては、（１）誘電体中では電磁波の波長が１／（εｒ  ）１／２  に短縮されるので、小型化の要求への対応として比誘電率εｒ  が高いこと、（２）誘電損失が小さい、すなわちＱ値が高いこと、（３）共振周波数の温度安定性が優れている、すなわち共振周波数の温度係数τｆ  が０ｐｐｍ／℃付近であること等が挙げられる。
【０００４】
従来、上述したような要求を満たし得る高周波用誘電体磁器として、たとえば、Ｒｅ２  Ｏ３  −Ａｌ２  Ｏ３  −ＣａＯ−ＴｉＯ２  （Ｒｅは希土類元素）系のものが提案されている（たとえば、特許文献１および２参照）。この高周波用誘電体磁器によれば、４５付近の比誘電率εｒ  が得られ、また、Ｑ値が高く、共振周波数の温度係数τｆ  を０ｐｐｍ／℃付近とすることができるとされている。
【０００５】
【特許文献１】
特開平６−７６６３３号公報
【特許文献２】
特開２００３−３４５７３号公報
【０００６】
【発明が解決しようとする課題】
近年の通信技術の進歩により、前述したように要求される誘電特性に関して、より優れたものが必要とされるようになっている。特に、最近では、より高い温度安定性に対する要求が高まっている。たとえば、共振周波数の温度安定性に関して、前述した温度係数（１次温度係数）τｆ  が０ｐｐｍ／℃付近であることだけでなく、２次温度係数βも重要なパラメータとして注目されるようになってきており、この２次温度係数βの絶対値が小さいことが要求されるようになってきている。
【０００７】
より詳細には、誘電体共振器を用いて発振器やフィルタなどのデバイスを設計する場合、通常、デバイスの温度係数を０にするために、デバイスの構成素子である、たとえば、ＦＥＴ、基板、金属筐体などの温度係数を、誘電体磁器自身の温度係数τｆ  によって補償することが行なわれている。ここで、温度係数τｆ  が０ｐｐｍ／℃ではなく、０ｐｐｍ／℃付近でなくてはならない理由は、この補償を行なわなければならないためである。
【０００８】
しかし、１次温度係数τｆ  の調整だけでは、デバイス全体の温度係数を０にすることは厳密には不可能である。なぜなら、１次温度係数τｆ  は、誘電体共振器の温度特性を直線近似したものにすぎず、正確な共振周波数の温度変化率を表わしていないからである。つまり、一般に、誘電体共振器の温度特性は、曲線でしか表わせないものであるため、１次温度係数τｆ  のみでは、この曲線の曲がり方の大きさによる温度変化率を考慮することができない。
【０００９】
従来のデバイスでは、温度変化率の曲線性について考慮しなくても、実質的な支障を来すことはなかった。しかしながら、最近では、共振周波数の温度変化率に対して、さらなる高安定化が求められるようになり、１次温度係数τｆ  が０ｐｐｍ／℃付近で小さい値をもつことだけでなく、２次温度係数βの絶対値についても、これが小さい値であることが要求されるようになってきている。このようなことから、共振周波数の温度特性曲線をより正確に把握するため、これを２次曲線で近似することによって求められた２次温度係数β（曲線の曲がり方の大きさを示すパラメータ）を用いた評価が重要となってきている。
【００１０】
なお、共振周波数の温度特性曲線については、その曲がり方が小さい、すなわち直線性が優れている方が好ましいので、２次温度係数βは、０ｐｐｍ／℃２  であることが理想的である。
【００１１】
しかしながら、前述した特許文献１および２に記載された組成系を有する誘電体磁器にあっては、高いＱ値を保ちながら、０ｐｐｍ／℃付近で小さい１次温度係数τｆ  を示すものが存在するものの、Ｒｅ２  Ｏ３  −Ａｌ２  Ｏ３  −ＣａＯ−ＴｉＯ２  において、Ｒｅ（希土類元素）としてＬａやＮｄのみを使用した場合には、２次温度係数βの絶対値を小さく制御することができないことがわかった。
【００１２】
そこで、この発明の目的は、上述のような問題を解決し得る、すなわち、高い比誘電率εｒ  および高いＱ値を有すること、ならびに共振周波数の１次温度係数τｆ  が０ｐｐｍ／℃付近で小さいことに加えて、共振周波数の２次温度係数βの絶対値が小さいことといった要求を同時に満たし得る、高周波用誘電体磁器組成物を提供しようとすることである。
【００１３】
この発明の他の目的は、上述したような高周波用誘電体磁器組成物を用いて構成される誘電体共振器、誘電体フィルタ、誘電体デュプレクサおよび通信機装置を提供しようとすることである。
【００１４】
【課題を解決するための手段】
この発明に係る高周波用誘電体磁器組成物は、上述した技術的課題を解決するため、組成式：（１−ｘ）ＣａＴｉａ  Ｏ１＋２ａ−ｘ（Ｌａ１−ｙ  Ｈｏｙ  ）Ａｌｂ  Ｏ（３＋３ｂ）／２で表わされる組成を主成分とし、上記組成式におけるｘ、ｙ、ａおよびｂは、０．２９５≦ｘ≦０．３９、０．０５≦ｙ≦０．８、０．９≦ａ≦１．１、および０．９≦ｂ≦１．１の範囲内にあることを特徴としている。
【００１５】
この発明に係る高周波用誘電体磁器組成物は、Ｑ値のさらなる向上を目的として、上記主成分１００重量部に対して、Ｆｅ元素を、Ｆｅ２  Ｏ３  に換算して、０．０１〜２重量部さらに含有させてもよい。
【００１６】
また、この発明に係る高周波用誘電体磁器組成物は、より低温での焼結を可能にするため、上記主成分１００重量部に対して、Ｂｉ元素を、Ｂｉ２  Ｏ３  に換算して、０．００５〜２重量部さらに含有させてもよい。
【００１７】
この発明は、また、誘電体磁器が入出力端子に電磁界結合して作動する、誘電体共振器にも向けられる。この発明に係る誘電体共振器において、誘電体磁器が、上述したこの発明に係る高周波用誘電体磁器組成物からなることを特徴としている。
【００１８】
また、この発明は、上述した誘電体共振器と、この誘電体共振器の入出力端子に接続される外部接合手段とを備える、誘電体フィルタにも向けられる。
【００１９】
この発明は、また、少なくとも２つの誘電体フィルタと、誘電体フィルタのそれぞれに接続される入出力接続手段と、誘電体フィルタに共通に接続されるアンテナ接続手段とを備える、誘電体デュプレクサにも向けられる。この発明に係る誘電体デュプレクサにおいて、誘電体フィルタの少なくとも１つが上述したこの発明に係る誘電体フィルタであることを特徴としている。
【００２０】
この発明は、さらに、上述の誘電体デュプレクサと、この誘電体デュプレクサの少なくとも１つの入出力接続手段に接続される送信用回路と、この送信用回路に接続される上述の入出力手段とは異なる少なくとも１つの入出力接続手段に接続される受信用回路と、誘電体デュプレクサのアンテナ接続手段に接続されるアンテナとを備える、通信機装置にも向けられる。
【００２１】
【発明の実施の形態】
まず、この発明に係る高周波用誘電体磁器組成物が適用される誘電体共振器、誘電体フィルタ、誘電体デュプレクサおよび通信機装置について説明する。
【００２２】
図１は、この発明に係る高周波用誘電体磁器組成物を用いて構成される誘電体共振器１の基本的構造を図解的に示す断面図である。
【００２３】
図１を参照して、誘電体共振器１は、金属ケース２を備え、金属ケース２内の空間には、支持台３によって支持された柱状の誘電体磁器４が配置されている。そして、同軸ケーブル７の中心導体と外導体との間に結合ループ５を形成して入力端子とする。また、同軸ケーブル８の中心導体と外導体との間に結合ループ６を形成して出力端子とする。それぞれの端子は、外導体と金属ケース２とが電気的に接合した状態で、金属ケース２によって保持されている。
【００２４】
誘電体磁器４は、入力端子および出力端子に電磁界結合して作動するもので、入力端子から入力された所定の周波数の信号だけが出力端子から出力される。
【００２５】
このような誘電体共振器１に備える誘電体磁器４が、この発明に係る高周波用誘電体磁器組成物から構成される。
【００２６】
なお、図１に示した誘電体共振器１は、基地局等で用いられるＴＥ０１δモード共振器であるが、この発明に係る高周波用誘電体磁器組成物は、他のＴＥモードを利用する誘電体共振器にも、さらには、ＴＭモード、ＴＥＭモードなどを利用する誘電体共振器にも同様に適用することができる。
【００２７】
図２は、上述した誘電体共振器１を用いて構成される通信機装置の一例を示すブロック図である。
【００２８】
図２に示した通信機装置１０は、誘電体デュプレクサ１２、送信用回路１４、受信用回路１６およびアンテナ１８を含む。
【００２９】
送信用回路１４は、誘電体デュプレクサ１２の入力接続手段２０に接続され、受信用回路１６は、誘電体デュプレクサ１２の出力接続手段２２に接続される。また、アンテナ１８は、誘電体デュプレクサ１２のアンテナ接続手段２４に接続される。
【００３０】
誘電体デュプレクサ１２は、２つの誘電体フィルタ２６および２８を含む。誘電体フィルタ２６および２８は、誘電体共振器に外部結合手段を接続して構成されるものである。図示の実施形態では、たとえば、図１に示した誘電体共振器１の入出力端子にそれぞれ外部結合手段３０を接続して、誘電体フィルタ２６および２８の各々が構成される。そして、一方の誘電体フィルタ２６は、入力接続手段２０と他方の誘電体フィルタ２８との間に接続され、他方の誘電体フィルタ２８は、一方の誘電体フィルタ２６と出力接続手段２２との間に接続される。
【００３１】
次に、図１に示した誘電体共振器１に備える誘電体磁器４のように、高周波領域において有利に用いられる、この発明に係る高周波用誘電体磁器組成物について説明する。
【００３２】
この発明に係る高周波用誘電体磁器組成物は、組成式：（１−ｘ）ＣａＴｉａ  Ｏ１＋２ａ−ｘ（Ｌａ１−ｙ  Ｈｏｙ  ）Ａｌｂ  Ｏ（３＋３ｂ）／２で表わされる組成を主成分としている。ここで、上記組成式におけるｘ、ｙ、ａおよびｂは、
０．２９５≦ｘ≦０．３９、
０．０５≦ｙ≦０．８、
０．９≦ａ≦１．１、および
０．９≦ｂ≦１．１
の範囲内にあるように選ばれる。
【００３３】
上述の高周波用誘電体磁器組成物は、Ｑ値のさらなる向上を目的として、上記主成分１００重量部に対して、Ｆｅ元素を、Ｆｅ２  Ｏ３  に換算して、０．０１〜２重量部さらに含有させてもよい。
【００３４】
また、この高周波用誘電体磁器組成物は、より低温での焼結を可能にするため、上記主成分１００重量部に対して、Ｂｉ元素を、Ｂｉ２  Ｏ３  に換算して、０．００５〜２重量部さらに含有させてもよい。
【００３５】
この発明において、上述のような特定的な組成を選んだ根拠となる実験例について、以下に説明する。
【００３６】
【実験例１】
出発原料として、高純度の希土類元素酸化物（Ｌａ２  Ｏ３  、Ｈｏ２  Ｏ３  、Ｎｄ２  Ｏ３  およびＹ２  Ｏ３  ）、アルミナ（Ａｌ２  Ｏ３  ）、炭酸カルシウム（ＣａＣＯ３  ）ならびに酸化チタン（ＴｉＯ２  ）の各粉末を準備した。
【００３７】
次に、表１、表２および表３に示すｘ、ｙ、ａおよびｂにそれぞれ選ばれた、組成式：（１−ｘ）ＣａＴｉａ  Ｏ１＋２ａ−ｘ（ＲＥ１１−ｙ  ＲＥ２ｙ  ）Ａｌｂ  Ｏ（３＋３ｂ）／２で表わされる組成が得られるように、上述の各出発原料粉末を調合した。上記組成式において、「ＲＥ１」および「ＲＥ２」は、ともに希土類元素を示し、「ＲＥ１」と「ＲＥ２」とで、互いに異なる希土類元素を区別している。
【００３８】
次に、上記調合粉末を、ボールミルを用いて１６時間湿式混合し、均一に分散された混合粉末を得た後、脱水および乾燥処理を施した。
【００３９】
次に、混合粉末を、１１００〜１２００℃の温度で３時間仮焼し、得られた仮焼粉末に、適量のバインダを加えて、再びボールミルを用いて１６時間湿式粉砕することにより、焼成用粉末を得た。
【００４０】
そして、この焼成用粉末を、０．９８×１０８  〜１．９６×１０８  Ｐａの圧力で円板状にプレス成形した後、１５００℃の温度で４時間、大気中において焼成し、直径１０ｍｍおよび厚み５ｍｍの円板状の焼結体を得た。
【００４１】
得られた各試料に係る焼結体について、測定周波数ｆを６〜８ＧＨｚとして、比誘電率εｒ  を測定するとともに、Ｑ値を両端短絡型誘電体共振器法にて測定し、Ｑ値については、Ｑ×ｆ値に換算した。また、ＴＥ０１δモードの共振周波数から、共振周波数の１次温度係数τｆ  （測定点：２５℃および５５℃）および２次温度係数β（測定範囲：−３０℃〜８０℃、測定間隔：１０℃）をそれぞれ測定した。
【００４２】
なお、上述のτｆ  ［ｐｐｍ／℃］は、２５℃における共振周波数ｆ２５の値と５５℃における共振周波数ｆ５５の値とを用いて、共振周波数温度曲線を直線近似したときの傾き（１次微係数）を表わすものであり、τｆ  ＝［（ｆ５５−ｆ２５）／｛ｆ２５・（５５−２５）｝］×１０６  の式によって求められる。
【００４３】
また、上述のβ［ｐｐｍ／℃２  ］は、共振周波数温度曲線を、Δｆ／ｆ２５＝α（Ｔ−２５）＋β（Ｔ−２５）２  で表わされる式に従って２次曲線近似したときの２次微係数である。なお、上記式において、Ｔは、前述したように、１０℃の測定間隔での各測定温度［℃］である。
【００４４】
以上のεｒ  、Ｑ×ｆ、τｆ  およびβが、表１、表２および表３に示されている。
【００４５】
【表１】
2005015248.tif 000002
【００４６】
【表２】
2005015248.tif 000003
【００４７】
【表３】
2005015248.tif 000004
【００４８】
表１、表２および表３において、試料番号に＊を付したものは、この発明の範囲外の試料である。
【００４９】
表１、表２および表３に示すように、この発明の範囲内にある試料１８〜２１、２４〜２７、３０〜３３、３６〜３９、４２〜４５、５４、５５、５８および５９に係る誘電体磁器組成物によれば、εｒ  を４０以上と高く、Ｑ×ｆを４００００ＧＨｚ以上と大きく、τｆ  の絶対値を２０ｐｐｍ／℃以内と小さく、かつβの絶対値を０．０３０ｐｐｍ／℃２  以内とすることができ、優れたマイクロ波誘電特性を得ることができる。
【００５０】
これらに対して、この発明の範囲外にある試料について考察する。
【００５１】
まず、試料１〜１０では、「ＲＥ１」および「ＲＥ２」の少なくとも一方が、ＬａおよびＨｏ以外の希土類元素である。
【００５２】
また、試料１１〜１６および４７〜５２は、ｘが０．２９５≦ｘ≦０．３９を満足していない。特に、試料１１〜１６では、ｘが０．２９５未満の０．２８５であり、他方、試料４７〜５２では、ｘが０．３９を超える０．４である。
【００５３】
また、試料１１、１６、１７、２２、２３、２８、２９、３４、３５、４０、４１、４６、４７および５２は、ｙが０．０５≦ｙ≦０．８を満足していない。特に、試料１１、１７、２３、２９、３５、４１および４７では、ｙが０．０５未満の０であり、他方、試料１６、２２、２８、３４、４０、４６および５２では、ｙが０．８を超える１である。
【００５４】
また、試料５３および５６は、ａが０．９≦ａ≦１．１を満足していない。特に、試料５３では、ａが０．９未満の０．８５であり、他方、試料５６では、ａが１．１を超える１．１５である。
【００５５】
また、試料５７および６０は、ｂが０．９≦ｂ≦１．１を満足していない。特に、試料５３では、ｂが０．９未満の０．８５であり、他方、試料５６では、ｂが１．１を超える１．１５である。
【００５６】
これらのことが原因となって、この発明の範囲外にある試料１〜１７、２２、２３、２８、２９、３４、３５、４０、４１、４６〜５３、５６、５７および６０では、εｒ  が４０未満となったり、Ｑ×ｆが４００００ＧＨｚ未満となったり、τｆ  の絶対値が２０ｐｐｍ／℃より大きくなったり、βの絶対値が０．０３０ｐｐｍ／℃２  より大きくなったりしている。
【００５７】
【実験例２】
実験例２は、Ｆｅ元素の添加により及ばされる影響について調査するために実施したものである。
【００５８】
Ｆｅ元素を含む化合物として、Ｆｅ２  Ｏ３  の粉末を準備した。
【００５９】
他方、実験例１で作製した表２の試料３２の組成と同じ組成となるように、Ｌａ２  Ｏ３  、Ｈｏ２  Ｏ３  、Ａｌ２  Ｏ３  、ＣａＣＯ３  およびＴｉＯ２  の各粉末を調合し、この調合粉末を、ボールミルを用いて１６時間湿式混合し、均一に分散された混合粉末を得た後、脱水および乾燥処理を施し、次いで、この混合粉末を、１１００〜１２００℃の温度で３時間仮焼した。
【００６０】
次に、得られた主成分となる仮焼粉末１００重量部に対して、前に準備したＦｅ２  Ｏ３  粉末を、表４に示した「Ｆｅ２  Ｏ３  添加量［重量部］」をもって添加した後、適量のバインダを加えて、再びボールミルを用いて１６時間湿式粉砕することにより、焼成用粉末を得た。
【００６１】
その後、実験例１の場合と同様の方法によって、試料となる円板状の焼結体を得、得られた各試料に係る焼結体について、εｒ  、Ｑ×ｆ、τｆ  およびβをそれぞれ求めた。
【００６２】
【表４】
2005015248.tif 000005
【００６３】
表２に示した試料３２と表４に示した試料６１〜６５とを対比すればわかるように、Ｆｅ元素を、主成分１００重量部に対して、Ｆｅ２  Ｏ３  に換算して、０．０１〜２重量部添加することにより、Ｑ値をより向上させることができる。
【００６４】
【実験例３】
実験例３は、Ｂｉ元素の添加により及ばされる影響について調査するために実施したものである。
【００６５】
Ｂｉ元素を含む化合物として、Ｂｉ２  Ｏ３  の粉末を準備した。
【００６６】
他方、実験例１で作製した表２の試料３２の組成と同じ組成となるように、Ｌａ２  Ｏ３  、Ｈｏ２  Ｏ３  、Ａｌ２  Ｏ３  、ＣａＣＯ３  およびＴｉＯ２  の各粉末を調合し、この調合粉末を、ボールミルを用いて１６時間湿式混合し、均一に分散された混合粉末を得た後、脱水および乾燥処理を施し、次いで、この混合粉末を、１１００〜１２００℃の温度で３時間仮焼した。
【００６７】
次に、得られた主成分となる仮焼粉末１００重量部に対して、前に準備したＢｉ２  Ｏ３  粉末を、表５の「Ｂｉ２  Ｏ３  添加量［重量部］」に示すように、試料６６および６７を除いて、添加した後、適量のバインダを加えて、再びボールミルを用いて１６時間湿式粉砕することにより、焼成用粉末を得た。
【００６８】
その後、実験例１の場合と同様の方法によって、焼成用粉末を円板状にプレス成形した後、表５の「焼成温度」の欄に示した温度で４時間、大気中において焼成し、円板状の焼結体を得た。
【００６９】
次に、実験例１の場合と同様の方法によって、得られた各試料に係る焼結体について、εｒ  、Ｑ×ｆ、τｆ  およびβをそれぞれ求めた。
【００７０】
【表５】
2005015248.tif 000006
【００７１】
表２に示した試料３２では、前述したように、１５００℃の焼成温度を適用している。これに対して、表５に示した試料６６および６７は、試料３２と同様の磁器組成を有しているが、焼成温度が、それぞれ、１４５０℃および１４００℃というように、１５００℃より低くなっている。その結果、試料６６および６７では、試料３２に比べて、εｒ  およびＱ×ｆが低下している。
【００７２】
他方、試料６８〜８２では、Ｂｉ２  Ｏ３  が０．００５〜２重量部の範囲で添加されている。そのため、焼成温度が、１５００℃から、１４５０℃、さらには１４００℃というように、より低くされても、試料３２で得られたマイクロ波誘電特性をほぼ維持している。
【００７３】
このことから、Ｂｉ元素を、主成分１００重量部に対して、Ｂｉ２  Ｏ３  に換算して、０．００５〜２重量部添加することにより、特性の実質的な低下を招かず、焼結可能な温度をより低くできることがわかる。
【００７４】
【発明の効果】
以上のように、この発明によれば、組成式：（１−ｘ）ＣａＴｉａ  Ｏ１＋２ａ−ｘ（Ｌａ１−ｙ  Ｈｏｙ  ）Ａｌｂ  Ｏ（３＋３ｂ）／２で表わされる組成を主成分とし、上記組成式におけるｘ、ｙ、ａおよびｂが、０．２９５≦ｘ≦０．３９、０．０５≦ｙ≦０．８、０．９≦ａ≦１．１、および０．９≦ｂ≦１．１の範囲内にあるようにしているので、比誘電率が４０以上であって、高いＱ値を示し、また、共振周波数の１次温度係数τｆ  が小さいばかりでなく、２次温度係数βの絶対値も小さく、優れた温度安定性を示す、高周波用誘電体磁器組成物を得ることができる。
【００７５】
この発明に係る高周波用誘電体磁器組成物において、上記主成分１００重量部に対して、Ｆｅ元素を、Ｆｅ２  Ｏ３  に換算して、０．０１〜２重量部さらに含有させると、Ｑ値のさらなる向上を図ることができる。
【００７６】
また、この発明に係る高周波用誘電体磁器組成物において、上記主成分１００重量部に対して、Ｂｉ元素を、Ｂｉ２  Ｏ３  に換算して、０．００５〜２重量部さらに含有させると、より低温での焼結が可能になる。
【００７７】
したがって、たとえば、基地局、携帯電話、パーソナル無線機、衛星放送受信機等に搭載される誘電体共振器を、小型化し、誘電損失を小さいものとし、また、共振周波数の温度安定性を優れたものとすることができる。その結果、このような誘電体共振器を用いれば、小型化されかつ優れた特性を有する、誘電体フィルタ、誘電体デュプレクサおよび通信機装置を有利に構成することができる。
【図面の簡単な説明】
【図１】この発明に係る高周波用誘電体磁器組成物を用いて構成される誘電体共振器１の基本的構造を図解的に示す断面図である。
【図２】図１に示した誘電体共振器１を用いて構成される通信機装置の一例を示すブロック図である。
【符号の説明】
１  誘電体共振器
４  誘電体磁器
５，６  結合ループ
１０  通信機装置
１２  誘電体デュプレクサ
１４  送信用回路
１６  受信用回路
１８  アンテナ
２０  入力接続手段
２２  出力接続手段
２４  アンテナ接続手段
２６，２８  誘電体フィルタ
３０  外部結合手段
【図１】
2005015248.tif 000007
【図２】
2005015248.tif 000008